ТЕРМОСТОЙКАЯ ТКАНЬ

Термостойкая ткань Область техники
Полезная модель относится к производству текстильных материалов и , в частности, к изготовлению тканей для защитной одежды.
Уровень техники
Перспективным направлением в области создания ассортимента тканей для специальной одежды, защищающей человека от высоких температур, предусматривается использование термостойких волокон для обеспечения защитных свойств, что позволит выпускать ткани, отвечающие условиям эксплуатации.
Известна термостойкая ткань из фенилонового волокна. Недостатком данной ткани является высокая линейная усадка при воздействии высоких (до 300°) температур и плавления тканей.(0.И. Фетисов, А.С. Чеголя и др. Огнестойкость текстильных материалов на основе волокна фенилон. Препринты. Новые модифицированные волокна. II Международный симпозиум по химическим волокнам, Калинин. 1977 г. N 4; Химические волокна N6 1968 г., с72).
Сущность полезной модели В основу полезной модели поставлена задача создания таМКП: ДОЗД 15/12,1 /&/ 13700
кой термостойкой ткани, которая /обладает высокой термоусадкой при воздействии высоких температур и не подвержена плавлению при воздействии огня.
Поставленная задача достигается путем использования в качестве основных и уточных нитей крученой арселоновой пряжи линейной плотности 18,5 х 2 - 29,0 х 2 текс или одиночной 36,0 - 58,0 текс в утке при плотности нити на 10 см по основе 260-400, а по утку 200-250, поверхностная плотность ткани 250-330 rAf.
Использование пряжи из трудновоспламеняемого арселонового волокна обеспечивает более высокие термостойкие свойства ткани.
На рис. 1 представлен вид переплетения заявляемой ткани - двулицевая саржа.
Рабочая температура предлагаемой ткани в атмосферном воздухе 250-300° С. Ткань сохраняет прочность и эластичность после длительной эксплуатации на воздухе при высоких и низких температурах. Она не плавится, незначительно изменяет линейные размеры при высокой (до 300 С) температуре.
Показатели свойств известной и заявляемой тканей представлены в таблице 1,
Предлагаемая ткань превосходит, как видно из таблицы  известную ткань по показателю воздухопроницаемости (3, О раза), гигроскопичности (2,0 раза), что обеспечивает комфортные условия при эксплуатации одежды из предлагаемой ткани.
Варианты осуществления полезной модели
Термостойкая ткань для защитной одежды выработана из крученой арселоновой пряжи линейной плотности 25 текс х 2 в основе и утке на бесчелночном ткацком станке СТБ2-180 с количеством нитей тканей на 10 см по основе 400, по утку 220, поверхностная плотность ткани 290г/м. Ткань выработана переплетением двулицевым на основе саржи 3/1.
Промышленная применимость
Опытные партии заявляемой ткани выработаны на ЗАО ФПК Чайковский текстильный  технологии разработанной институтом. Ткань может вырабатываться на предприятиях текстильной отрасли, перерабатывающих натуральные и технические волокна. Внедрение предусматривается в 2001 году. Зав. патентным отделом  В. Г. Линяева